(57)【要約】      （修正有）【課題】カーボンニュートラルな性質を有する物質を含有しており廃棄時の環境負荷が小さいにもかかわらず、合成樹脂本来の特性を発現可能な合成樹脂製の加飾フィルムの提供。【解決手段】竹、竹炭、餡殻、その他の木材、あるいはそれらの混合物である植物由来材の粒子を１〜６０質量％添加したポリオレフィン系樹脂によって形成された植物由来粒子含有樹脂フィルムａと、植物由来材を含有していない合成樹脂からなる基材フィルムｃとが積層されてなる、成形品の表面を装飾するための加飾フィルムＦ。【選択図】図２
2020131456.tif 000002
【特許請求の範囲】
【請求項１】
成形品の表面を装飾するための加飾フィルムであって、
竹、竹炭、餡殻、その他の木材、あるいはそれらの混合物である植物由来材の粒子を１〜６０質量％添加したポリオレフィン系樹脂によって形成された植物由来粒子含有樹脂フィルムと、植物由来材を含有していない合成樹脂からなる基材フィルムとが積層されていることを特徴とする加飾フィルム。
【請求項２】
前記ポリオレフィン系樹脂が、酸変性処理されたものであることを特徴とする請求項１、または請求項１に記載の加飾フィルム。
【請求項３】
前記ポリオレフィン系樹脂が、相溶加剤を添加したものであることを特徴とする請求項１、または請求項２に記載の加飾フィルム。
【請求項４】
前記ポリオレフィン系樹脂が、顔料を添加したものであるあることを特徴とする請求項１〜３のいずれかに記載の加飾フィルム。
【請求項５】
成形品の表面に熱接着させるための熱接着層が積層されていることを特徴とする請求項１〜４のいずれかに記載の加飾フィルム。
【請求項６】
破断伸度が３００％以上６００％以下であることを特徴とする請求項１〜５のいずれかに記載の加飾フィルム。
【請求項７】
前記合成樹脂にバイオマス由来のポリオレフィンを含むことを特徴とする請求項１〜６のいずれかに記載の加飾フィルム。
【請求項８】
加飾フィルムの表面に凹凸を形成してなることを特徴とする請求項１〜７のいずれかに記載の加飾フィルム。
【請求項９】
加飾フィルムの表面に木目柄を印刷してなること特徴とする請求項１〜８のいずれかに記載の加飾フィルム。
【請求項１０】
前記基材フィルムの破断伸度が１５０％以上４５０％以下であることを特徴とする請求項９に記載の加飾フィルム。
【請求項１１】
請求項１〜１０に記載の加飾フィルムが表面に貼着されてなる成形品。
【発明の詳細な説明】
【技術分野】
【０００１】
本発明は、合成樹脂、金属等によって形成された成形品の表面を装飾するために用いられる合成樹脂製の加飾フィルムに関するものである。
【背景技術】
【０００２】
近年では、異なる質感を成形品に付与するために成形品の表面に合成樹脂製の合成樹脂製のフィルム（所謂、加飾フィルム）を貼着する技術が開発され、合成樹脂、金属、セラミックス、木質材、紙等の各種の材料からなる成形品に対して広く用いられている。そして、そのような加飾フィルムとしては、ポリプロピレン系樹脂と熱可塑性樹脂とを混合した樹脂組成物からなるシール層と、アクリル系樹脂からなる層とを、接着性樹脂からなる接着層によって貼り合わせたものが知られている（特許文献１）。
【０００３】
一方、近年では、廃棄された合成樹脂を燃焼させる際に排出されるＣＯ２が環境問題になっているが、上記従来の合成樹脂製の加飾フィルムは、燃焼時には多くのＣＯ２を排出させるものであるため、廃棄時の環境負荷が小さいとは言い難い。それゆえ、特許文献２の如く、カーボンニュートラルな性質（燃やしても大気中のＣＯ２の増減に影響を与えない性質）を有する竹等の木質材等を、原料である合成樹脂中に含有させた合成樹脂フィルムも開発されている。
【先行技術文献】
【特許文献】
【０００４】
【特許文献１】特開２０１８−１５４１１５号公報
【特許文献２】特開２０１６−２３２８２号公報
【発明の概要】
【発明が解決しようとする課題】
【０００５】
しかしながら、特許文献２の如き従来の木質材入りの合成樹脂積層フィルムは、原料である合成樹脂中に竹材からなる粒子を単純に添加して製造するものであるため、原料樹脂と竹材粒子との馴染みが悪く、ボイドやクラックを発生しやすい上、原料樹脂中における竹材粒子の分散性が悪いことに起因して合成樹脂本来の特性が発現されにくい、という不具合がある。
【０００６】
本発明の目的は、上記従来の合成樹脂製の加飾フィルムが有する問題点を解消し、カーボンニュートラルな性質を有する物質を含有しており廃棄時の環境負荷が小さいにもかかわらず、その物質と合成樹脂との馴染みが良好であり、ボイドやクラックがないため、合成樹脂本来の特性を発現可能な合成樹脂製の加飾フィルムを提供することにある。また、表面に貼着された加飾フィルムを分離して廃棄する際の環境負荷が小さい成形品を提供することにある。
【課題を解決するための手段】
【０００７】
本発明の内、請求項１に記載された発明は、成形品の表面を装飾するための加飾フィルムであって、竹、竹炭、餡殻、その他の木材、あるいはそれらの混合物である植物由来材の粒子を１〜６０質量％添加したポリオレフィン系樹脂によって形成された植物由来粒子含有樹脂フィルムと、植物由来材を含有していない合成樹脂からなる基材フィルムとが積層されていることを特徴とするものである。なお、成形品とは、合成樹脂、金属、セラミックス、木質材、紙等によって種々の形状に形成された日用品、生活用品、台所用品、事務用品、自動車部品、インテリア用品等のことである。
【０００８】
請求項２に記載された発明は、請求項１に記載された発明において、前記ポリオレフィン系樹脂が、酸変性処理されたものであることを特徴とする。
【０００９】
請求項３に記載された発明は、請求項１、または請求項２に記載された発明において、前記ポリオレフィン系樹脂が、相溶加剤を添加したものであることを特徴とする。
【００１０】
請求項４に記載された発明は、請求項１〜３のいずれかに記載された発明において、前記ポリオレフィン系樹脂が、顔料を添加したものであることを特徴とする。
【００１１】
請求項５に記載された発明は、請求項１〜４のいずれかに記載された発明において、成形品の表面に熱接着させるための熱接着層が積層されていることを特徴とするものである。
【００１２】
請求項６に記載された発明は、請求項１〜５のいずれかに記載された発明において、破断伸度が３００％以上であることを特徴とするものである。
【００１３】
請求項７に記載された発明は、請求項１〜６のいずれかに記載された発明において、前記合成樹脂にバイオマス由来のポリオレフィンを含むことを特徴とするものである。
【００１４】
請求項８に記載された発明は、請求項１〜７のいずれかに記載された発明において、加飾フィルムの表面に凹凸を形成してなることを特徴とするものである。
【００１５】
請求項９に記載された発明は、請求項１〜８のいずれかに記載された発明において、加飾フィルムの表面に木目柄を印刷してなること特徴とするものである。
【００１６】
請求項１０に記載された発明は、請求項１〜９のいずれかに記載された発明において、前記基材フィルムの破断伸度が１５０％以上であることを特徴とするものである。
【００１７】
請求項１１に記載された発明は、請求項１〜１０に記載の加飾フィルムが表面に貼着されてなる成形品である。
【発明の効果】
【００１８】
本発明に係る加飾フィルムは、カーボンニュートラルな性質を有する植物由来粒子を含有しており廃棄時の環境負荷が小さい。また、それにもかかわらず、植物由来粒子とポリオレフィン系樹脂との馴染みが良好であり、植物由来粒子含有樹脂フィルム中にボイドやクラックが少ないため、主原料であるポリオレフィン系樹脂本来の特性を発現することができる。したがって、本発明に係る加飾フィルムは、成形品の表面に貼着する際に、良好な形状追従性を発現して、シワや厚み斑なく均一に貼着することができる。さらに、本発明に係る加飾フィルムは、成形品に貼着する場合には、竹や竹炭等からなる植物由来材独特の質感（木質感やヒンヤリ感等）を付与することができる。それゆえ、本発明に係る加飾フィルムは、合成樹脂、金属等の様々な材質からなる各種の成形品の表面の装飾に幅広く利用することができる。
【００１９】
一方、本発明に係る成形品は、植物由来粒子含有樹脂フィルムを含む加飾フィルムが貼着されているため、成形品本体と加飾フィルムとを分離して廃棄する際の環境負荷が小さい。また、本発明に係る成形品は、加飾フィルムを表面に貼着する際に、加飾フィルムが良好な形状追従性を発現してシワや厚み斑なく均一に貼着されるため、美観に優れている。さらに、本発明に係る成形品は、表面に貼着された加飾フィルム中の植物由来材粒子（竹や竹炭等）が大腸菌や黄色ブドウ球菌等の細菌の繁殖を防ぐ機能を奏するため、抗菌性が必要とされる用途に好適に用いることができる。
【図面の簡単な説明】
【００２０】
【図１】成形品に加飾フィルムを貼着する様子を示す説明図である（ａは加飾フィルムを貼着する前の成形品の斜視図であり、ｂは加飾フィルムを貼着した後の成形品の鉛直断面図である）。
【図２】加飾フィルムの層構成を示す説明図である。
【発明を実施するための形態】
【００２１】
以下、本発明の好適な実施形態について詳細に説明する。なお、以下の説明においては、各成分の特性、含有量、添加量に関する“〜”は、原則的に、左側の数値以上右側の数値以下を意味するものとする。
【００２２】
本発明に係る加飾フィルムは、竹、竹炭、餡殻（あんがら）、その他の木材、あるいはそれらの混合物である植物由来材の粒子を１〜６０質量％添加したポリオレフィン系樹脂（すなわち、植物由来粒子含有樹脂）によって形成された植物由来粒子含有樹脂フィルムと、植物由来材を含有していない合成樹脂からなる基材フィルムとを積層したものである。植物由来粒子含有樹脂フィルムの主原料は、ポリオレフィン系樹脂である。ここでいうポリオレフィン系樹脂とは、ポリオレフィンの比率が概ね８０質量％であるポリオレフィンを主体とする樹脂のことである。かかるポリオレフィンとしては、ポリプロピレン、中密度ポリエチレン、高密度ポリエチレンを単独で、あるいは、それらの内の２種以上を混合して用いることができる。また、ポリオレフィン系樹脂として、マレイン酸変性ポリエチレン、マレイン酸変性ポリプロピレン等、グラフト変性されたポリオレフィンを単独で、あるいは、それらの内の２種以上を混合して用いると、ポリオレフィン系樹脂と植物由来粒子との接着性が良好なものとなり、植物由来粒子含有樹脂フィルムに成形する際に、よりボイドが形成されにくくなるので好ましい。また、本発明の加飾フィルムは、植物性由来の樹脂フィルムを用いることができ、たとえばサトウキビやトウモロコシ由来のポリエチレンを使用することができ、環境の観点から好ましい。
【００２３】
また、ポリオレフィン系樹脂に含有させる植物由来粒子とは、竹、竹炭、餡殻、その他の木材、あるいはそれらの混合物（すなわち、植物由来材）を、分級粉砕機等の粉砕装置等を利用して粒子状に分級・粉砕したものである。本発明でいう餡殻とは、小豆やインゲン豆等の種皮部分のことであり、小豆やインゲン豆（白餡用の豆）から餡子を製造する際に取り除かれる煮沸後の小豆やインゲン豆の皮を好適に用いることができる。当該餡殻をポリオレフィン系樹脂に添加するためには、分級粉砕機等の粉砕装置等を利用して餡殻を粒子状に粉砕する必要がある。また、植物由来粒子が、真竹あるいは孟宗竹を由来とするものであると、ポリオレフィン系樹脂との接着性が良好なものとなり、植物由来材含有層を成形する際にボイドが形成されにくくなるので好ましい。
【００２４】
さらに、植物由来粒子の大きさは、特に限定されないが、粒子径（粒子の直径）が５〜５０μｍであると、ポリオレフィン系樹脂と混ざりやすくなり、物性に斑のない均一な加飾フィルムが得られるので好ましく、粒子径が１０〜４５μｍであるとより好ましく、粒子径が１５〜４０μｍであると特に好ましい。なお、粒子径は、数平均径として、顕微鏡の画像解析により得ることができ、粒子１００点の直径（粒子が円形でない場合には長径）の平均値を採用することができる。また、植物由来粒子として、表面をアセチル化処理（酢酸による浸漬処理等）した粒子を用いると、ポリオレフィン系樹脂との接着性が一段と良好なものとなるので好ましい。
【００２５】
また、植物由来粒子は、上記したポリオレフィン系樹脂（原料全体）に対して、１〜６０質量％の割合で含有させる必要がある。植物由来粒子の含有量（添加量）が１％未満であると、加飾フィルムの耐熱性が低くなる上、植物由来材独特の風合いを発現させることができなくなるので好ましくない。反対に、植物由来粒子の含有量が６０％を上回ると、ポリオレフィン系樹脂本来の特性が発現されにくくなり、包装袋に成形する際に、ヒートシールしにくくなるので好ましくない。植物由来粒子の含有量は、１０％以上５５％以下であるとより好ましく、１５％以上４０％以下であると特に好ましい。加えて、植物由来材を含有させたポリオレフィン系樹脂は、ＭＦＲ（メルトフローレート）が３．０以上３０．０以下の範囲内にあると、押し出し成形等の方法によってフィルムやシートを形成するときのハンドリング性（成形加工性）が良くなり、効率良く成形することができるので好ましく、ＭＦＲが１５．０以上３０以下であると、より好ましい。
【００２６】
また、植物由来粒子含有樹脂フィルムを作製するための植物由来粒子含有樹脂は、ポリオレフィン系樹脂中に、植物由来粒子とともに、相溶化剤を添加したものでも良い。かかる相溶化剤としては、ワックス成分、界面活性剤、酸変性樹脂組成物、脂肪族エステル化合物、多価アルコールエステル、フマル酸、マレイン酸、クエン酸、ステアリン酸、ポリアルキレングリコール等を好適に用いることができる。また、相溶化剤の含有量（添加量）を、０．１〜３０重量％に調整すると、ポリオレフィン系樹脂と植物由来粒子との親和性が良好なものとなり、フィルムに成形する際にボイドが形成されにくくなるので好ましく、１〜１０重量％に調整することが更に好ましい。また、植物由来粒子含有樹脂は、着色のための顔料を添加したものでも良い。顔料の添加量は、特に限定されないが、１〜１０質量％であると、植物由来粒子含有樹脂本来の特性を損なうことなく、良好な色に発色させることが可能となるので好ましい。なお、顔料の種類は、特に限定されず、無機顔料、多環顔料、アゾ顔料等の有機顔料、レーキ顔料、蛍光顔料等を好適に用いることができる。そして、植物由来粒子含有樹脂フィルムは、上記した植物由来粒子含有樹脂をシート状に溶融押し出しする方法や、押し出し後に延伸する方法によって、形成することができる。
【００２７】
一方、基材フィルムは、単層フィルムでも積層フィルムでも良く、ポリエチレンテレフタレート（ＰＥＴ）樹脂フィルム、ポリアミド（ＰＡ）樹脂フィルム、ポリオレフィン樹脂フィルムとしてポリプロピレン（ＰＰ）樹脂フィルム、ポリエチレン（ＰＥ）樹脂フィルム、ポリエチレンナフタレート（ＰＥＮ）樹脂フィルム、ポリアクリロニトリル（ＰＡＮ）樹脂フィルム、ポリカーボネート（ＰＣ）樹脂フィルム、ポリイミド（ＰＩ）樹脂フィルム等や、それらのフィルムを積層したもの等を好適に使用することができる。さらに、それらの中でもポリエチレンテレフタレート（ＰＥＴ）樹脂フィルム、ポリアミド（ＰＡ）樹脂フィルムを用いるのが好ましい。また、ポリエチレンテレフタレート（ＰＥＴ）樹脂フィルムとして、植物由来のアルコール成分を含むものを用いると、環境配慮の観点から好ましい。加えて、基材フィルムの厚さは、特に限定されないが、加飾フィルムのハンドリング性の観点から、１０〜２００μｍとするのが好ましい。また、基材フィルムには、必要に応じて、金属蒸着層を積層することも可能である。
【００２８】
上記した植物由来粒子含有樹脂フィルムと基材フィルムとの積層には、溶融させた植物由来粒子含有樹脂を基材フィルム上に積層する方法や、ポリエチレン樹脂によるサンドポリラミネート法、接着剤を用いて植物由来粒子含有樹脂フィルムと基材フィルムとを接着（ドライラミネート）する方法等を、単独で、あるいは、組み合わせて用いることができる。植物由来粒子含有樹脂フィルムと基材フィルムとを接着する場合の接着剤としては、二液硬化型ウレタン系接着剤、ポリエステルウレタン系接着剤、ポリエーテルウレタン系接着剤、アクリル系接着剤、ポリエステル系接着剤、ポリアミド系接着剤、エポキシ系接着剤等を利用することができる。これら接着剤は植物性由来の原料を含むことが好ましい。
【００２９】
また、それらの接着剤の中でも、無溶剤系の接着剤を用いると、各層間（特に、熱接着層と他の層との間）の接着強度がきわめて高いものとなり、加飾フィルムが層間剥離しにくいものとなるので好ましい。そのような無溶剤系の接着剤としては、ポリイソシアネート成分とポリオール成分とを含有した二液タイプ（二液硬化型）のウレタン系接着剤を好適に用いることができる。かかる二液タイプのウレタン系接着剤のポリイソシアネート成分としては、ポリイソシアネート単量体、ポリイソシアネート誘導体、ウレタンプレポリマー等を好適に用いることができる。一方、ポリオール成分は、常温で結晶性を示す成分でなければ特に制限されず、ポリエステルポリオール、ポリエーテルポリオール、ポリウレタンポリオール等を好適に用いることができる。また、ポリイソシアネート成分および／またはポリオール成分には、必要に応じて、シランカップリング剤やリンの酸素酸またはその誘導体を配合することができる。
【００３０】
また、本発明に係る加飾フィルムは、植物由来粒子含有樹脂フィルム、基材フィルム以外に、印刷層、バリア層、アンカーコート層、熱接着層等として機能する他のフィルム、紙、金属箔（アルミ箔等）等を積層することも可能である。加えて、本発明に係る加飾フィルムは、植物由来粒子含有樹脂フィルムの基材フィルム積層側と反対側に、合成樹脂製あるいは金属製の成形品の表面に貼着するための接着層、熱接着層、粘着層を積層することも可能である。
【００３１】
植物由来粒子含有樹脂フィルムに熱接着層を積層する場合には、当該熱接着層としては、ポリオレフィン系樹脂を用いることができる。熱接着層となるポリオレフィン系樹脂層は、植物由来粒子含有樹脂フィルム上にポリオレフィン系樹脂を押し出しコートする方法や、または、接着剤によってポリオレフィン系樹脂フィルム（延伸フィルムあるいは未延伸フィルム）を接着（ドライラミネート）する方法等で形成することができる。また、近年、環境対応への要望が高まっていることから、バイオマス由来の樹脂成分を含んだ熱接着層を使うことも好ましい。なお、ここでいうバイオマス由来のポリオレフィン系樹脂とは、バイオマス由来のエタノールを原料として製造されるポリオレフィン系樹脂のことであり、特に、トウモロコシ、サトウキビ、ビート、マニオク等の植物原料から得られるバイオマス由来の発酵エタノールを原料としたものを好適に用いることができる。
【００３２】
また、本発明に係る加飾フィルムは、厚みや形状も特に限定されないが、成形品の表面に貼着する際の加工性、ハンドリング性、強度等の観点から、厚みが１０〜４００μｍであると好ましく、３０〜３００μｍであるとより好ましい。さらに、加飾フィルムは、弾性率や破断強度等の特性も特に限定されないが、破断伸度が３００〜６００％となるように調整すると、成形品（本体）の表面に貼着する際に成形品の形状に容易にフィットさせることが可能となる（すなわち、形状追従性が良好になる）上、製造時の加工性が良好となるので好ましく、３５０〜５００％であるとより好ましい。破断伸度が３００％未満であると、成形品の表面に貼着する際に破れ易くなるので好ましくなく、反対に、破断伸度が６００％を上回ると、製造時の加工性（裁断性）が不良となるので好ましくない。また、植物由来粒子含有樹脂フィルムに積層させる基材フィルムの破断伸度を１５０％以上４５０％以下に調整すると、加飾フィルムの破断伸度を上記した３００〜６００％の範囲に調整し易くなるので好ましい。
【００３３】
本発明の加飾フィルムは、その表面に木質感を出すために、その表面に木目状の凹凸を形成することができる。木目状の凹凸は、たとえば凹凸を有するロールを加熱しながら押し当てることにより成形ができる。木目状の凹凸は、凹部と凸部の高さの差が０．０１〜１．０ｍｍのとすることができ、木目状の凹凸の面方向の幅は０．１〜２．０ｃｍとすることができる。
また、加飾フィルムの表面に木質感を出すために、フィルムの表面に木目状の印刷を施すことができる。木目状の印刷は、たとえばインクジェット方式により印刷をすることができる。
【００３４】
また、本発明に係る成形品は、上記した加飾フィルムが表面に貼着されていることを特徴とするものである。そのように加飾フィルムを成形品の表面に貼着する方法は、特に限定されないが、水圧転写法、三次元表面被覆工法（所謂、ＴＯＭ（Three dimension Overlay Method））、インモールド成形法を用いると、加飾フィルムが表面形状に合わせてよくフィットしており外観の良好な成形品が得られるので好ましい。
【実施例】
【００３５】
以下、本発明に係る加飾フィルムについて実施例によって詳細に説明するが、本発明は、かかる実施例の態様に何ら限定されるものではなく、本発明の趣旨を逸脱しない範囲で、適宜変更することが可能である。また、実施例（参考例）・比較例における物性、特性の評価方法は以下の通りである。
【００３６】
＜環境への負荷＞
実施例（参考例）・比較例で得られた加飾フィルム中に含まれるカーボンニュートラルな性質（燃やしても大気中のＣＯ２の増減に影響を与えない性質）を有する原料の量によって下記の２段階で評価した。
○：カーボンニュートラルな性質を有する原料の含有量が１０質量％以上である
×：カーボンニュートラルな性質を有する原料の含有量が１０質量％未満である
【００３７】
＜見た目の質感（風合い）＞
実施例（参考例）・比較例で得られた加飾フィルムの質感（竹質感、竹炭感、木質感等）を、目視によって下記の３段階で官能評価した。
○：十分な質感があるとともに、表面が艶消しされており、ほとんどてからない
△：若干の質感があるとともに、表面がわずかに艶消しされており、あまりてからない
×：質感がない上、表面がほとんど艶消しされておらず、表面のてかり度合いが高い
【００３８】
＜引張強さ＞
実施例（参考例）・比較例で製造された加飾フィルムを、長さ１５０ｍｍ、幅１５ｍｍにサンプリングし、温度２３℃、相対湿度５０％の雰囲気下で２４時間調湿した。しかる後、温度２３℃、相対湿度５０％の条件下で、ＪＩＳ  Ｋ−７１２７に準拠し、島津株式会社製オートグラフＡＧ−１００Ｅ型を使用し、調湿したフィルムを１００ｍｍの距離を隔てたチャック間に掴み、引張速度２００ｍｍ／分で引っ張り、引張比例限度内における引張応力とこれに対応するひずみの比を、引張弾性率として算出した。そして、算出された引張弾性率の数値によって、下記の３段階で評価した。
◎：２．０ＧＰａ以上
○：１．０ＧＰａ以上２．０ＧＰａ未満
△：１．０ＧＰａ未満
【００３９】
＜破断伸度＞
実施例（参考例）・比較例で製造された加飾フィルムを、長さ１５０ｍｍ、幅１５ｍｍにサンプリングし、温度２３℃、相対湿度５０％の雰囲気下で２４時間調湿した。しかる後、温度２３℃、相対湿度５０％の条件下で、ＪＩＳ  Ｋ−７１２７に準拠し、島津株式会社製オートグラフＡＧ−１００Ｅ型を使用し、調湿したフィルムを１００ｍｍの距離を隔てたチャック間に掴み、引張速度２００ｍｍ／分で破断させるまで引っ張り、引っ張る前のサンプルの長さに対する破断時のサンプルの長さの比（百分率）を、破断伸度として算出した。
【００４０】
＜フィルム貼着表面の外観（形状追従性）＞
実施例（参考例）・比較例で得られた加飾フィルムを、三次元表面被覆工法（ＴＯＭ）を利用して、図１の如き形状を有する成形品（直径＝１００ｍｍ×高さ＝７０ｍｍの円柱の上面を曲率半径＝３００ｍｍの球面状に刻設したもの）の表面に貼着した。なお、貼着加工時には、真空ボックス内を約１６０℃になるように加熱した。そして、貼着された加飾フィルム（Ｆ）の状態（外観）を目視によって下記の３段階で官能評価した。
○：（特に上端の円形の稜線の部分において）薄く引き延ばされたり、シワが寄ったりすることなく、斑（厚み斑、色斑）なく均一に綺麗に貼着されている
△：薄く引き延ばされた部分やシワが寄った部分がわずかに認められる
×：薄く引き延ばされた部分やシワが寄った部分が多数（概ね３カ所以上）認められる
【００４１】
＜メルトフローレート（ＭＦＲ）＞
東洋精機製作所製メルトインデックサ  Ｆ−Ｆ０１を用いて、ＪＩＳ  Ｋ６９２１−１に準拠した方法により、温度：１９０℃、荷重：２．１６ｋｇ、単位：ｇ／１０ｍｉｎの条件下で測定した。
【００４２】
［実施例１］
＜植物由来粒子含有樹脂フィルムの作製＞
変性ポリオレフィン樹脂であるマレイン酸変性ポリプロピレンを溶融させて、その溶融樹脂中に、竹（真竹を乾燥させたもの）を粉砕して表面をアセチル化（酢酸へ浸漬）した植物由来粒子（数平均粒子径＝３０μｍ）２０質量％、および、緑色の顔料（フタロシアニン）１質量％を添加することによって樹脂原料（樹脂組成物）を調製した。しかる後、得られた樹脂組成物のメルトフローレート（ＭＦＲ）を上記した方法によって測定した。そして、その樹脂組成物を、２００℃の温度条件でシート状に押し出し、所定の温度で二軸延伸することによって、厚さ７０μｍの植物由来粒子含有樹脂フィルムを得た。
【００４３】
＜加飾フィルムの作製＞
そして、植物由来粒子含有樹脂フィルムの片面に、２液混合型ウレタン系接着剤（無溶剤系のもの）により、基材フィルムとして機能する厚さ７０μｍの二軸延伸ナイロンフィルムを接着（ドライラミネート）するとともに、その植物由来粒子含有樹脂フィルムの他面に、熱接着層として機能する厚さ５０μｍのＬＬＤＰＥ（直鎖状低密度ポリエチレン）を押出成形することによって、実施例１の加飾フィルムを得た。図２は、実施例１の加飾フィルムを示したものであり、加飾フィルムＦは、植物由来粒子含有樹脂フィルムａの表面に、厚さ約５μｍの接着剤層ｂを介して基材フィルムｃが接着されているとともに、植物由来粒子含有樹脂フィルムａの裏面に、厚さ約５μｍの接着剤層ｂを介してシーラントフィルムｄが接着されており、約２００μｍの層厚みを有している。そして、その実施例１の加飾フィルムの特性を、上記した方法によって評価した。実施例１の加飾フィルムの特性の評価結果を、樹脂組成物の性状とともに表１に示す。
【００４４】
［実施例２］
ポリプロピレンを溶融させて、その溶融樹脂中に、竹（真竹を乾燥させたもの）を粉砕してなる植物由来粒子（数平均粒子径＝３０μｍ）２０質量％、相溶化剤（界面活性剤）５質量％（固形分換算）、および、緑色の顔料（フタロシアニン）１質量％を添加することによって樹脂原料（樹脂組成物）を調製した。しかる後、得られた樹脂組成物のメルトフローレート（ＭＦＲ）を上記した方法によって測定した。そして、その樹脂組成物を用いて、実施例１と同様にして植物由来粒子含有樹脂フィルムを作製するとともに、その植物由来粒子含有樹脂フィルムを用いて、実施例１と同様にして、実施例２の加飾フィルムを得た。そして、その実施例２の加飾フィルムの特性を、上記した方法によって評価した。実施例２の加飾フィルムの特性の評価結果を、樹脂組成物の性状とともに表１に示す。
【００４５】
［実施例３］
実施例１と同じ酸変性ポリプロピレンを溶融させて、その溶融樹脂中に、竹（真竹を乾燥させたもの）を粉砕してなる植物由来粒子（数平均粒子径＝６０μｍ）２０質量％、および、相溶化剤（実施例１と同じ界面活性剤）５質量％（固形分換算）を添加することによって樹脂原料（樹脂組成物）を調製した。しかる後、得られた樹脂組成物のメルトフローレート（ＭＦＲ）を上記した方法によって測定した。そして、その樹脂組成物を用いて、実施例１と同様にして植物由来粒子含有樹脂フィルムを作製するとともに、その植物由来粒子含有樹脂フィルムを用いて、実施例１と同様にして、実施例３の加飾フィルムを得た。そして、その実施例３の加飾フィルムの特性を、上記した方法によって評価した。実施例３の加飾フィルムの特性の評価結果を、樹脂組成物の性状とともに表１に示す。
【００４６】
［実施例４］
実施例１と同じ酸変性ポリプロピレンを溶融させて、その溶融樹脂中に、杉の木（乾燥させたもの）を粉砕してなる植物由来粒子（数平均粒子径＝３０μｍ）２０質量％、相溶化剤（実施例１と同じ界面活性剤）５質量％（固形分換算）、および、茶色（褐色）の顔料（アンバー）１質量％を添加することによって樹脂原料（樹脂組成物）を調製した。しかる後、得られた樹脂組成物のメルトフローレート（ＭＦＲ）を上記した方法によって測定した。そして、その樹脂組成物を用いて、実施例１と同様にして植物由来粒子含有樹脂フィルムを作製するとともに、その植物由来粒子含有樹脂フィルムを用いて、実施例１と同様にして、実施例４の加飾フィルムを得た。そして、その実施例４の加飾フィルムの特性を、上記した方法によって評価した。実施例４の加飾フィルムの特性の評価結果を、樹脂組成物の性状とともに表１に示す。
【００４７】
［実施例５］
実施例１と同じ酸変性ポリプロピレンを溶融させて、その溶融樹脂中に、餡殻（小豆から餡子を製造する際に取り除かれる煮沸後の小豆の皮を十分に乾燥させたもの）を粉砕してなる植物由来粒子（数平均粒子径＝３０μｍ）２０質量％、相溶化剤（実施例１と同じ界面活性剤）５質量％（固形分換算）、および、茶色（褐色）の顔料（アンバー）１質量％を添加することによって樹脂原料（樹脂組成物）を調製した。しかる後、得られた樹脂組成物のメルトフローレート（ＭＦＲ）を上記した方法によって測定した。そして、その樹脂組成物を用いて、実施例１と同様にして植物由来粒子含有樹脂フィルムを作製するとともに、その植物由来粒子含有樹脂フィルムを用いて、実施例１と同様にして、実施例５の加飾フィルムを得た。そして、その実施例５の加飾フィルムの特性を、上記した方法によって評価した。実施例５の加飾フィルムの特性の評価結果を、樹脂組成物の性状とともに表１に示す。
【００４８】
［実施例６］
実施例１と同じ酸変性ポリプロピレンを溶融させて、その溶融樹脂中に、竹炭（真竹を約９００℃で焼き上げて炭化させたもの）を粉砕してなる植物由来粒子（数平均粒子径＝１５μｍ）２０質量％、相溶化剤（実施例１と同じ界面活性剤）５質量％（固形分換算）を添加することによって樹脂原料（樹脂組成物）を調製した。しかる後、得られた樹脂組成物のメルトフローレート（ＭＦＲ）を上記した方法によって測定した。そして、その樹脂組成物を用いて、実施例１と同様にして植物由来粒子含有樹脂フィルムを作製するとともに、その植物由来粒子含有樹脂フィルムを用いて、実施例１と同様にして、実施例６の加飾フィルムを得た。そして、その実施例６の加飾フィルムの特性を、上記した方法によって評価した。実施例６の加飾フィルムの特性の評価結果を、樹脂組成物の性状とともに表１に示す。
【００４９】
［実施例７］
実施例２と同様の樹脂組成物を用いて、実施例１と同様にして植物由来粒子含有樹脂フィルムを作製した後に、その表面に凹凸を有するロールを１５０℃に加熱圧着することにより、表面に凹凸を有する植物性粒子含有樹脂フィルムを得た。その植物由来粒子含有樹脂フィルムを用いて、実施例１と同様にして、実施例７の加飾フィルムを得た。そして、その実施例７の加飾フィルムの特性を、上記した方法によって評価した。実施例７の加飾フィルムの特性の評価結果を、樹脂組成物の性状とともに表１に示す。
【００５０】
［実施例８］
実施例２と同様の樹脂組成物を用いて、実施例１と同様にして植物由来粒子含有樹脂フィルムを作製した後に、その表面にインクジェット印刷により表面に竹状の印刷を施した。得られた植物由来粒子含有樹脂フィルムを用いて、実施例１と同様にして、実施例８の加飾フィルムを得た。そして、その実施例８の加飾フィルムの特性を、上記した方法によって評価した。実施例８の加飾フィルムの特性の評価結果を、樹脂組成物の性状とともに表１に示す。
【００５１】
［比較例１］
直鎖状低密度ポリエチレンを１５０℃の条件でフィルム状に押し出すことによって、厚さ１４５μｍのポリエチレンフィルムを得た。そして、そのポリエチレンフィルムの片面に、実施例１と同じ厚さ５０μｍのＬＬＤＰＥ（直鎖状低密度ポリエチレン）に緑色の顔料１質量％を添加したものを押出成形し積層することによって、比較例１の加飾フィルムを得た（接着層の厚みは約５μｍであった）。そして、その比較例１の加飾フィルムの特性を、上記した方法によって評価した。比較例１の加飾フィルムの特性の評価結果を、樹脂組成物の性状とともに表１に示す。
【００５２】
［比較例２］
実施例１と同じ酸変性ポリプロピレンを溶融させて、その溶融樹脂中に、竹（真竹を乾燥させたもの）を粉砕してなる植物由来粒子（数平均粒子径＝３０μｍ）０．５質量％を添加することによって樹脂原料（樹脂組成物）を調製した。しかる後、得られた樹脂組成物のメルトフローレート（ＭＦＲ）を上記した方法によって測定した。そして、その樹脂組成物を用いて、実施例１と同様にして植物由来粒子含有樹脂フィルムを作製するとともに、その植物由来粒子含有樹脂フィルムを用いて、実施例１と同様にして、比較例２の加飾フィルムを得た。そして、その比較例２の加飾フィルムの特性を、上記した方法によって評価した。比較例２の加飾フィルムの特性の評価結果を、樹脂組成物の性状とともに表１に示す。
【００５３】
［参考例１］
実施例１と同様にして得られた植物由来粒子含有樹脂フィルムの片面に、２液混合型ウレタン系接着剤（無溶剤系のもの）により、熱接着層として機能する厚さ５０μｍのＬＬＤＰＥ（直鎖状低密度ポリエチレン）フィルムを接着（ドライラミネート）することによって、参考例１の加飾フィルムを得た（接着層の厚みは約５μｍであった）。そして、その参考例１の加飾フィルムの特性を、上記した方法によって評価した。参考例１の加飾フィルムの特性の評価結果を、樹脂組成物の性状とともに表１に示す。
【００５４】
【表１】
2020131456.tif 000003
【００５５】
表１から、実施例１〜８の加飾フィルムは、いずれも、ポリエチレン系樹脂本来の特性が損なわれておらず（十分な引張強度を有しており）、かつ、植物由来材が多く含まれており、環境負荷が小さい上、見た目の木質感があるため意匠性に優れていることが分かる。さらに、実施例１〜８の加飾フィルムは、いずれも、成形品に貼着した場合に良好な外観を呈することが分かる。加えて、実施例１〜６の加飾フィルムは、良好な加工性（裁断性）を発現する可能性が高い適度な破断伸度を有していることが分かる。
【００５６】
それに対して、比較例１，２の加飾フィルムは、植物由来材がまったく添加されていないため、環境負荷が大きく、木質感等を呈さず意匠性が低いことが分かる。
【産業上の利用可能性】
【００５７】
本発明に係る加飾フィルムは、上記の如く優れた効果を奏するものであるから、合成樹脂、金属等によって種々の形状に形成された成形品の表面を装飾するためのフィルムとして好適に用いることができる。また、本発明に係る成形品は、上記の如く優れた効果を奏するものであるから、日用品、生活用品、台所用品、事務用品、自動車部品、インテリア用品等として好適に用いることができる。
【符号の説明】
【００５８】
Ｆ・・加飾フィルム
ａ・・植物由来粒子含有樹脂フィルム
ｂ・・接着層
ｃ・・基材フィルム
ｄ・・シーラントフィルム
Ｏ・・成形品
【図１】
2020131456.tif 000004
【図２】
2020131456.tif 000005